(57)【特許請求の範囲】
【請求項１】
支持体上に、平均二次粒子径が５００ｎｍ以下の無機微粒子をインク受容層の全固形分に対して５０質量％以上含有し、親水性バインダー、該親水性バインダーの硬膜剤及び、平均粒子厚が０．２〜０．９μｍ、平均粒子径が１〜２００μｍ、アスペクト比が５〜２００の真珠光沢顔料を含有する塗布液を塗布して、インク受容層を塗設するインクジェット記録材料の製造方法であって、該塗布液を塗布する際に、少なくとも該無機微粒子と親水性バインダーを含有する混合液を濾過装置に通した後、塗布する直前に、該混合液と真珠光沢顔料を含有する分散液とをインライン混合して塗布することを特徴とするインクジェット記録材料の製造方法。
【請求項２】
前記真珠光沢顔料分散液のｐＨが６．５以下であることを特徴とする請求項１に記載のインクジェット記録材料の製造方法。
【発明の詳細な説明】
【技術分野】
【０００１】
本発明は真珠光沢顔料を用いたインクジェット記録材料の製造方法に関し、特に表面欠陥の発生を抑制し、良好な真珠光沢を有するインクジェット記録材料の製造方法に関するものである。
【背景技術】
【０００２】
インクジェット記録方式に使用される記録材料として、紙やプラスチック樹脂フィルム等の支持体上にインク受容層を設けてなる記録材料が知られている。支持体上のインク受容層は二つのタイプに大別される。一つのタイプは、水溶性ポリマーを主成分とするインク受容層であり、もう一つのタイプは無機微粒子を主成分とする多孔質のインク受容層である。
【０００３】
前者のタイプのインク受容層は、水溶性ポリマーが膨潤することによってインクを吸収する。後者のタイプのインク受容層は、無機微粒子によって形成された空隙にインクを吸収する。このようなインクを吸収するメカニズムの違いから前者のタイプは膨潤タイプ（あるいはポリマータイプ）、後者のタイプは空隙タイプと呼ばれている。一般に前者の膨潤タイプはインク受容層が連続的かつ均一な被膜となるので光沢に優れるが、インク吸収速度、つまり印字後の乾燥性に劣る。これに対し後者の空隙タイプはインク吸収性に優れ印字濃度が高いという特徴を有する。
【０００４】
インクジェット記録材料に真珠光沢顔料やパール顔料と呼ばれる光輝材を用いて、インクジェット記録材料に真珠光沢感を付与することは従来から知られており、例えば特開２００４−２７６４１８号公報（特許文献１）、特開２００４−２７６４１９号公報（特許文献２）には、樹脂被覆紙のインク受容層を有する側の樹脂層あるいは下塗り層に真珠光沢顔料を含有させたインクジェット記録材料が開示されており、特開２００３−８０８３６号公報（特許文献３）には基材上に真珠光沢顔料、金属塩及びバインダー樹脂を含有する真珠光沢層を有するインクジェット記録材料が開示されており、特開２００６−２１８７８５号公報（特許文献４）には、無機微粒子を主体に含有するインク受容層上にパール調光沢層を設けたインクジェット記録材料が開示されており、特開２００５−２８８８８４号公報（特許文献５）には、無機微粒子を主体に含有するインク受容層に真珠光沢顔料を含有させたインクジェット記録材料が開示されている。
【０００５】
支持体上に多孔質なインク受容層を設けるために用いる塗布液は多量の無機微粒子を含有しているため、塗布液の調液時や支持体上への塗工時にバインダーや硬膜剤等の影響により凝集物が発生しやすく、この凝集物はインク受容層の塗布性の悪化や表面欠陥を招く原因となる。このため無機微粒子を主体に含有する塗布液は、支持体上に塗布する前に濾過装置にて凝集物を除去することが一般に行われる。しかし無機微粒子を主体に含有するインク受容層を設けるために用いる塗布液中に真珠光沢顔料やパール顔料を含有せしめた場合、真珠光沢顔料やパール顔料を除去することなく該凝集物を除去することは困難であり、このため支持体上に良好な真珠光沢を有し塗布性の低下や表面欠陥が生じることのない、多孔質なインク受容層を設けることは極めて困難であった。特に無機微粒子として平均二次粒子径が５００ｎｍ以下の無機微粒子を主体に含有する塗布液は凝集物がより発生しやすく、良好な真珠光沢と塗布性及び表面欠陥の改善の何れも両立させることはとりわけ困難であった。
【０００６】
一方、特開２００１−７１６２８号公報（特許文献６）、特開２００７−１８５８８４号公報、特開２００７−１８５８８５号公報、特開２００７−５５１７４号公報、特開２００７−２２３１１９号公報等には支持体上にインク受容層を設けるための塗布液にカチオン性化合物をインライン混合することが記載され、特開２００１−８０２０７号公報（特許文献７）、特開２００５−２８０２２０号公報、特開２００８−２４６７５５号公報、特開２００９−１７８９１７号公報等にはホウ酸等の硬膜剤をインライン混合することが記載され、その他特開２００３−１２７５１９号公報には界面活性剤を、特開２００９−１２７１３２号公報には水溶性バインダーを、特開２００３−１６５２６９号公報にはメチロールアミン系化合物を、特開２００４−９０５１３号公報シラノール変性ポリビニルアルコールをインライン混合することが記載される。
【先行技術文献】
【特許文献】
【０００７】
【特許文献１】特開２００４−２７６４１８号公報
【特許文献２】特開２００４−２７６４１９号公報
【特許文献３】特開２００３−８０８３６号公報
【特許文献４】特開２００６−２１８７８５号公報
【特許文献５】特開２００５−２８８８８４号公報
【特許文献６】特開２００１−７１６２８号公報
【特許文献７】特開２００１−８０２０７号公報
【発明の概要】
【発明が解決しようとする課題】
【０００８】
本発明の目的は、真珠光沢顔料を用いたインクジェット記録材料の製造方法に関し、特に塗布性の悪化や表面欠陥の発生を抑制し、良好な真珠光沢を有するインクジェット記録材料の製造方法を提供することにある。
【課題を解決するための手段】
【０００９】
本発明の上記目的は、鋭意検討の結果、下記の手段によって達成できることが判明した。
（１）支持体上に、平均二次粒子径が５００ｎｍ以下の無機微粒子をインク受容層の全固形分に対して５０質量％以上含有し、親水性バインダー、該親水性バインダーの硬膜剤及び、平均粒子厚が０．２〜０．９μｍ、平均粒子径が１〜２００μｍ、アスペクト比が５〜２００の真珠光沢顔料を含有する塗布液を塗布して、インク受容層を塗設するインクジェット記録材料の製造方法であって、該塗布液を塗布する際に、少なくとも該無機微粒子と親水性バインダーを含有する混合液を濾過装置に通した後、塗布する直前に、該混合液と真珠光沢顔料を含有する分散液とをインライン混合して塗布することを特徴とするインクジェット記録材料の製造方法。
（２）前記真珠光沢顔料を含有する分散液のｐＨが６．５以下であることを特徴とする上記（１）に記載のインクジェット記録材料の製造方法。
【発明の効果】
【００１０】
本発明によって、無機微粒子を主体に含有するインク受容層に真珠光沢顔料を含有させても、塗布性の悪化や表面欠陥の発生が改善され、良好な真珠光沢感を有するインクジェット記録材料の製造方法を提供することができる。
【図面の簡単な説明】
【００１１】
【図１】本発明の塗布液貯留釜から塗布装置の構成を示す模式図。
【発明を実施するための形態】
【００１２】
以下、本発明を詳細に説明する。
本発明において、インク受容層は、無機微粒子、親水性バインダー及びその硬膜剤と真珠光沢顔料を少なくとも含有し、無機微粒子を主体に含有する。ここで主体に含有するとは、インク受容層の全固形分に対して無機微粒子を５０質量％以上含有することであり、好ましくは６０質量％以上含有することであり、更に好ましくは６５質量％以上含有することである。上限は９５質量％程度である。該無機微粒子を主体に含有することによって、空隙率の高い多孔質なインク受容層となりインク吸収性が向上する。
【００１３】
インク受容層を塗設するための塗布液は、通常、無機微粒子を高圧ホモジナイザー、高速ホモジナイザー、ボールミル等で水中に分散して分散液を作製し、該分散液と親水性バインダー、硬膜剤、真珠光沢顔料に加え更に必要に応じて界面活性剤等を混合して作製される。インクジェット記録材料は一般に数百〜数千ｍの支持体が巻き取られたロール状の支持体に塗布、乾燥されて製造されるため、１回に製造された塗布液は長時間かけて支持体に塗布される。このため塗布量にもよるが塗布時間が例えば５時間、更には１０時間を超える場合がある。塗布液を作製して塗布が終了するまでの間、塗布液は３０〜４５℃程度の温度に保温されて経時される。この長時間の経時の間に、塗布液中の無機微粒子が凝集を起こし、塗布性の悪化や表面欠陥の発生という問題が生じる。このような問題に対して通常は塗布液を支持体に塗布する直前に濾過装置に通し回避することが行われるが、該塗布液が真珠光沢顔料を含有する場合、濾過装置で凝集物を捕捉すると真珠光沢顔料も同時に捕捉されてしまうため、濾過装置のフィルターの早期閉塞、真珠光沢感の低下、生産効率の低下等につながり問題となる。この問題を解決するために本発明者等は鋭意研究した結果、インク受容層を塗布する際に、少なくとも該無機微粒子と親水性バインダーを含有する混合液（以降、無機微粒子と親水性バインダーを含有する混合液、あるいは混合液とも称する。）を濾過装置に通した後、塗布する直前に、該混合液と真珠光沢顔料を含有する分散液とをインライン混合して塗布することで、塗布性の悪化や表面欠陥の発生が改善され、良好な真珠光沢感を有するインクジェット記録材料が得られることを見いだした。
【００１４】
インクジェット記録材料の製造に用いる塗布液は、通常、１バッチ当たり数百〜数千リットルの単位で製造され、貯留釜（タンク）に一旦貯留され、貯留釜からポンプや塗布ヘッドとの高低差等を利用し、パイプ等の送液管を通じて塗布装置に供給されて支持体に塗布される。本発明は真珠光沢顔料を添加せずに、無機微粒子と親水性バインダーを含有する混合液を製造し、該混合液を濾過装置に通した後、好ましくは塗布する直前に濾過装置に通した後、真珠光沢顔料を含有する分散液を混合液中にインライン混合するものである。具体的には、真珠光沢顔料を含有する分散液を、貯留釜から塗布装置へ塗布液が送液される経路で、該混合液に混合する。この方法は、インライン添加とも称されており、そのための混合装置も、インラインミキサーやスタティックミキサーとして市販されている。例えば、（株）ノリタケカンパニー製スタティックミキサー、Ｋｅｎｉｃｓ社（アメリカ）製スタティックミキサー、Ｓｕｌｇｅｒ社（スイス）製スタティックミキシングエレメントＳＭＶ型、晃立工業（株）製シマザキパイプミキサー、東レ（株）製Ｈｉ−Ｍｉｘｅｒ等がある。また、インライン動的ミキサーとしては、例えば特開２０００−２７１４６３号公報に記載のものを用いることができる。
【００１５】
本発明に用いる濾過装置は、市販されているハウジングにカートリッジタイプのフィルターを装着する一般的なもので良く、濾過精度（粒子捕捉性能）が１〜１５０μｍ範囲のタイプのものが好ましい。例えば、アドバンテック社製のＴＣＰＤタイプ、キュノ社製ベータピュアやポリプロクリーン、日本ポール（株）製フィルター、ヤマシンフィルタ（株）製プロセスフィルタ等がある。
【００１６】
本発明の塗布直前に添加する工程を図を用いて更に詳細に説明する。図１は本発明の塗布液貯留釜から塗布装置の構成を示す模式図である。貯留釜１に貯留された無機微粒子と親水性バインダーを少なくとも含有する混合液は、ヘッド差（塗布液の粘度が高い場合は図示しないポンプを併用することができる）を利用して、パイプ２を通して降下される。一方、貯留釜３には、真珠光沢顔料を含有する分散液が貯留されており、同様にヘッド差を利用しパイプ４を通して降下される。降下された混合液及び真珠光沢顔料分散液は、それぞれ流量計５、６で所定の流量に制御された後、混合液は濾過装置７を通り、インラインミキサー８で真珠光沢顔料分散液と混合され最終的な塗布液となって、塗布装置９に送液されて支持体に塗布される。
【００１７】
次にインク受容層の構成について説明する。本発明に使用する真珠光沢顔料には、魚鱗箔や天然雲母のような天然品と、塩基性炭酸鉛、オキシ塩化ビスマス、天然マイカの表面を金属酸化物で被覆したもの、合成マイカの表面を金属酸化物で被覆したもののような合成品とがある。中でも入手しやすさと安全性の面から、天然マイカの表面を金属酸化物で被覆したものや、合成マイカの表面を金属酸化物で被覆したものを用いるのが好ましく、また光沢性や写像性の観点から、真珠光沢顔料は平板状であることが好ましい。なおここで平板状とは、真珠光沢顔料のアスペクト比（平均粒子径／平均粒子厚）が５以上であることを意味し、より好ましい真珠光沢顔料は平均粒子厚が０．２〜０．９μｍ、平均粒子径が１〜２００μｍ、アスペクト比が５〜２００である。このような真珠光沢顔料としては、二酸化チタン被覆雲母、酸化鉄被覆雲母、二酸化チタン被覆酸化アルミナフレーク、オキシ塩化ビスマス等があり、これらの中で、二酸化チタン被覆雲母が扱いやすく、コスト的にも安価で好ましい。これらは、例えばメルク（株）よりＩｒｉｏｄｉｎ１００、同１０３、同１１１、同１２３、Ｘｉｒａｌｌｉｃ  Ｔ５０−１０  Ｃｒｙｓｔａｌ  Ｓｉｌｖｅｒの名で、また日本光研工業（株）よりＰＥＡＲＬ−ＧＬＡＺＥシリーズとしてＭＥ−１００Ｒ、ＭＦ−１００Ｒ、ＭＭ−１００Ｒ、ＭＢ−１００ＲＦの名で、また他のメーカーからも同様の目的を持って市販されており、各種グレードのものが容易に入手できる。
【００１８】
また真珠光沢顔料は通常のプロペラ撹拌、タービン型撹拌、ホモミキサー型撹拌等により真珠光沢顔料と分散媒を混合して真珠光沢顔料分散液を作製した後、塗布直前に少なくとも無機微粒子と親水性バインダーを含有する混合液中にインライン混合してインク受容層に含有せしめる。本発明に用いられる真珠光沢顔料分散液の分散媒として、一般的に水が用いられるが、好ましくは、ｐＨが６．５以下になるようにｐＨ調整剤を添加して分散することで、より好ましい真珠光沢感が得られる。ｐＨ調整剤としては一般的な酸、例えば、塩酸、硝酸、硫酸、リン酸等の無機酸や酢酸、乳酸、ｐ−トルエンスルホン酸、メタンスルホン酸等の有機酸が挙げられる。
【００１９】
本発明において、インク受容層中における真珠光沢顔料の添加量は、無機微粒子の固形分量に対して３〜５０質量％の範囲であることが好ましい。３質量％より少ないと顔料としての効果が十分に発揮されない場合があり、５０質量％より多いとインク吸収能が低下することによりインク受容層としての機能を十分に果たさず、また分散性が不十分で製造上安定性に欠ける場合がある。より好ましい真珠光沢顔料の添加量は１５〜３５質量％の範囲である。
【００２０】
本発明のインク受容層が含有する無機微粒子としては、軽質炭酸カルシウム、重質炭酸カルシウム、炭酸マグネシウム、カオリン、二酸化チタン、酸化亜鉛、水酸化亜鉛、珪酸カルシウム、珪酸マグネシウム、合成シリカ、アルミナ、アルミナ水和物、水酸化マグネシウム等が挙げられ、またこれらの２種以上の混合物が挙げられる。これら無機微粒子の平均二次粒子径は５００ｎｍ以下であることが好ましい。またこれらの中でも合成シリカ、アルミナあるいはアルミナ水和物が好ましく、これらの無機微粒子は高い印字濃度及び鮮明な画像が得られ、かつコスト面で有利である。本発明で更に好ましい無機微粒子は、非晶質合成シリカ、アルミナまたはアルミナ水和物である。
【００２１】
非晶質合成シリカは、製造法によって湿式法シリカ、気相法シリカに大別することができる。気相法シリカは、湿式法に対して乾式法とも呼ばれ、一般的には火炎加水分解法によって作られる。具体的には四塩化珪素を水素及び酸素と共に燃焼して作る方法が一般的に知られているが、四塩化珪素の代わりにメチルトリクロロシランやトリクロロシラン等のシラン類も、単独または四塩化珪素と混合した状態で使用することができる。気相法シリカは日本アエロジル（株）からアエロジル、（株）トクヤマからＱＳタイプとして市販されている。
【００２２】
湿式法シリカは、更に製造方法によって沈降法シリカ、ゲル法シリカ、ゾル法シリカに分類される。沈降法シリカは珪酸ソーダと硫酸をアルカリ条件で反応させて製造され、粒子成長したシリカ粒子が凝集・沈降し、その後濾過、水洗、乾燥、粉砕・分級の工程を経て製品化される。この方法で製造されたシリカの二次粒子は緩やかな凝集粒子となり、比較的粉砕しやすい粒子が得られる。沈降法シリカとしては、例えば東ソー・シリカ（株）からニップシールとして、（株）トクヤマからトクシール、ファインシールとして市販されている。ゲル法シリカは珪酸ソーダと硫酸を酸性条件化で反応させて製造する。熟成中に微小粒子は溶解し、他の一次粒子同士を結合するように再析出するため、明確な一次粒子は消失し、内部空隙構造を有する比較的硬い凝集粒子を形成する。例えば、東ソー・シリカ（株）からニップゲルとして、水澤化学工業（株）からミズカシルとして、グレースジャパン（株）からサイロイド、サイロジェットとして市販されている。ゾル法シリカは、コロイダルシリカとも呼ばれ、珪酸ソーダの酸等による複分解やイオン交換樹脂層を通して得られるシリカゾルを加熱熟成して得られ、例えば日産化学工業（株）からはスノーテックスとして市販されている。
【００２３】
本発明で使用することができる気相法シリカについて説明する。本発明に用いられる気相法シリカの平均一次粒子径は３０ｎｍ以下が好ましく、より高い光沢を得るためには、１５ｎｍ以下が好ましい。更に好ましくは平均一次粒子径が３〜１５ｎｍでかつＢＥＴ法による比表面積が２００ｍ２／ｇ以上（好ましくは２５０〜５００ｍ２／ｇ）のものを用いることである。尚、本発明でいう平均一次粒子径とは、微粒子の電子顕微鏡観察により一定面積内に存在する１００個の一次粒子各々の投影面積に等しい円の直径を粒子の粒子径として平均粒子径を求めたものであり、本発明でいうＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Ｂｒｕｎａｕｅｒ、Ｅｍｍｅｔｔ、Ｔｅｌｌｅｒの式であってＢＥＴ式と呼ばれ表面積決定に広く用いられている。ＢＥＴ式に基づいて吸着量を求め、吸着分子１個が表面で占める面積を掛けて、表面積が得られる。
【００２４】
気相法シリカの平均二次粒子径を５００ｎｍ以下とするには、通常のプロペラ撹拌、タービン型撹拌、ホモミキサー型撹拌等で気相法シリカと分散媒を予備混合し、次にボールミル、ビーズミル、サンドグラインダー等のメディアミル、高圧ホモジナイザー、超高圧ホモジナイザー等の圧力式分散機、超音波分散機、及び薄膜旋回型分散機等を使用して分散を行うことが好ましい。尚、本発明でいう平均二次粒子径とは、得られた記録材料のインク受容層を電子顕微鏡による写真撮影で求めることができるが、簡易的にはレーザー散乱式の粒度分布計（例えば（株）堀場製作所製ＬＡ９２０）を用いて、個数メジアン径として測定することができる。また気相法シリカはカチオン性ポリマーの存在下で、平均二次粒子径が５００ｎｍ以下に分散したものが好ましく、より好ましくは１０〜３００ｎｍに分散したものが使用できる。
【００２５】
上記気相法シリカの分散に使用するカチオン性ポリマーとしては、ポリエチレンイミン、ポリジアリルアミン、ポリアリルアミン、アルキルアミン重合物、特開昭５９−２０６９６号公報、特開昭５９−３３１７６号公報、特開昭５９−３３１７７号公報、特開昭５９−１５５０８８号公報、特開昭６０−１１３８９号公報、特開昭６０−４９９９０号公報、特開昭６０−８３８８２号公報、特開昭６０−１０９８９４号公報、特開昭６２−１９８４９３号公報、特開昭６３−４９４７８号公報、特開昭６３−１１５７８０号公報、特開昭６３−２８０６８１号公報、特開平１−４０３７１号公報、特開平６−２３４２６８号公報、特開平７−１２５４１１号公報、特開平１０−１９３７７６号公報等に記載された１〜３級アミノ基、４級アンモニウム塩基を有するポリマーが好ましく用いられる。特に、カチオン性ポリマーとしてジアリルアミン誘導体が好ましく用いられる。分散性及び分散液粘度の面で、これらのカチオンポリマーの分子量は、２，０００〜１０万程度が好ましく、特に２，０００〜３万程度が好ましい。カチオン性ポリマーの使用量は気相法シリカに対して１〜１０質重％の範囲が好ましい。
【００２６】
次に、本発明で使用することができる湿式法シリカについて説明する。本発明で用いられる湿式法シリカは、沈降法シリカあるいはゲル法シリカである。これらのシリカ粉末は、その平均一次粒子径５０ｎｍ以下、より好ましくは３〜４０ｎｍでかつ平均凝集粒子径（二次粒子径）が５〜５０μｍであるのが好ましい。本発明では、これらの湿式法シリカを、例えばボールミル、ビーズミル、サンドグラインダー等のメディアミル、高圧ホモジナイザー、超高圧ホモジナイザー等の圧力式分散機、超音波分散機、及び薄膜旋回型分散機等を使用することで、水性媒体中で平均二次粒子径が好ましくは５００ｎｍ以下、より好ましくは１０〜３００ｎｍに粉砕したものを使用することができる。上記の粉砕は、カチオン性化合物の存在下で行われるのが好ましい。
【００２７】
通常の方法で製造された湿式法シリカは、１μｍ以上の平均凝集粒子径を有するため、これを粉砕して使用する。湿式法シリカの平均二次粒子径を５００ｎｍ以下とするには、粉砕方法として、水性媒体中に分散したシリカを機械的に粉砕する湿式分散法が好ましく使用できる。この際、分散液の初期粘度上昇が抑制され、高濃度分散が可能となり、粉砕・分散効率が上昇してより微粒子に粉砕することができることから、吸油量が２１０ｍｌ／１００ｇ以下、平均凝集粒子径５μｍ以上の沈降法シリカを使用することが好ましい。高濃度分散液を使用することによって、記録材料の生産性も向上する。吸油量は、ＪＩＳ  Ｋ−５１０１の記載に基づき測定される。
【００２８】
本発明に用いられる湿式法シリカの粉砕方法は、前記の気相法シリカの分散と同様の方法が使用できる。また、分散剤として前記の気相法シリカをカチオン化するのに使用されるものと同様のものが使用できる。
【００２９】
本発明のインク受容層に用いられる湿式法シリカとしては、沈降法シリカが好ましい。前述したように、沈降法シリカは、その二次粒子が緩やかな凝集粒子であるので、粉砕するのに好適である。
【００３０】
またインク受容層に好適に用いられるアルミナまたはアルミナ水和物は、酸化アルミニウムやその含水物であり、結晶質でも非晶質でもよく、不定形や、球状、板状等の形態を有しているものが使用される。両者のいずれかを使用してもよいし、併用してもよい。
【００３１】
本発明に用いることのできる酸化アルミナとしては酸化アルミニウムのγ型結晶であるγ−アルミナが好ましく、中でもδグループ結晶が好ましい。γ−アルミナは一次粒子を１０ｎｍ程度まで小さくすることが可能であるが、通常は、数千から数万ｎｍの二次粒子結晶を超音波や高圧ホモジナイザー、対向衝突型ジェット粉砕機等で好ましくは平均二次粒子径が５００ｎｍ以下、より好ましくは５０〜３００ｎｍ程度まで分散したものが使用できる。
【００３２】
本発明に用いることのできるアルミナ水和物はＡｌ２Ｏ３・ｎＨ２Ｏ（ｎ＝１〜３）の構成式で表される。酸化アルミニウム含水物は、アルミニウムイソプロポキシド等のアルミニウムアルコキシドの加水分解、アルミニウム塩のアルカリによる中和、アルミン酸塩の加水分解等の公知の製造方法により得られる。本発明に使用されるアルミナ水和物の平均二次粒子径は５００ｎｍ以下であることが好ましく、より好ましくは１０〜３００ｎｍである。
【００３３】
本発明に用いられるアルミナ及びアルミナ水和物は、酢酸、乳酸、ギ酸、メタンスルホン酸、塩酸、硝酸等の公知の分散剤によって分散されたものが好ましく用いられる。
【００３４】
本発明に用いられるインク受容層は、皮膜としての特性を維持するためと、透明性が高くインクのより高い浸透性を得るために親水性バインダーを含有する。かかる親水性バインダーとしては、ポリビニルアルコール、ポリエチレングリコール、澱粉、デキストリン、カルボキシメチルセルロース、ポリビニルピロリドン、ポリアクリル酸エステル系やそれらの誘導体が使用されるが、特に好ましい親水性バインダーは完全または部分ケン化のポリビニルアルコールである。ポリビニルアルコールの中でも特に好ましいのは、ケン化度が８０％以上の部分または完全ケン化したものである。平均重合度は５００〜５０００のポリビニルアルコールが好ましい。
【００３５】
インク受容層における無機微粒子に対する親水性バインダーの質量比は、５〜３０質量％の範囲が好ましく、特に５〜２５質量％であることが好ましい。
【００３６】
本発明において、インク受容層の乾燥塗布量はインク受容層全体の固形分塗布量に対して、６０質量％以下であることが好ましく、より好ましくは１５〜５０質量％である。また本発明におけるインク受容層全体の固形分塗布量は１０〜６０ｇ／ｍ２であることが好ましく、支持体が樹脂被覆紙に代表される非吸水性支持体である場合には、２０〜６０ｇ／ｍ２であることが好ましい。
【００３７】
本発明において、インク受容層には、親水性バインダーとともに硬膜剤を含有する。硬膜剤の具体的な例としては、ホルムアルデヒド、グルタルアルデヒドの如きアルデヒド系化合物、ジアセチル、クロルペンタンジオンの如きケトン化合物、ビス（２−クロロエチル尿素）、２−ヒドロキシ−４，６−ジクロロ−１，３，５−トリアジン、米国特許第３，２８８，７７５号明細書記載の如き反応性のハロゲンを有する化合物、ジビニルスルホン、米国特許第３，６３５，７１８号明細書記載の如き反応性のオレフィンを持つ化合物、米国特許第２，７３２，３１６号明細書記載の如きＮ−メチロール化合物、米国特許第３，１０３，４３７号明細書記載の如きイソシアナート類、米国特許第３，０１７，２８０号明細書、米国特許第２，９８３，６１１号明細書記載の如きアジリジン化合物類、米国特許第３，１００，７０４号明細書記載の如きカルボジイミド系化合物類、米国特許第３，０９１，５３７号明細書記載の如きエポキシ化合物、ムコクロル酸の如きハロゲンカルボキシアルデヒド類、ジヒドロキシジオキサンの如きジオキサン誘導体、クロム明ばん、硫酸ジルコニウム、ホウ酸及びホウ酸塩の如き無機硬膜剤等があり、これらを１種または２種以上組み合わせて用いることができる。これらの中でも、特にホウ酸あるいはホウ酸塩が好ましい。硬膜剤の添加量はインク受容層を構成する親水性バインダーに対して、０．１〜４０質量％が好ましく、より好ましくは０．５〜３０質量％である。該硬膜剤は無機微粒子と親水性バインダーを含有する混合液中に含有せしめても良いし、真珠光沢顔料分散液に含有せしめても良い。
【００３８】
本発明のインク受容層には、前述の非晶質合成シリカのカチオン化に使用されるものと同様のカチオン性ポリマーを、更に添加剤として使用してもよい。カチオン性ポリマーは無機微粒子と親水性バインダーを含有する混合液中に含有せしめることが好ましい。
【００３９】
本発明に用いられるインク受容層は、耐水性向上等のため水溶性多価金属化合物を含有しても良い。水溶性多価金属化合物としては水溶性アルミニウム化合物及び水溶性ジルコニウム化合物が好ましく利用できる。該水溶性多価金属化合物は無機微粒子と親水性バインダーを含有する混合液中に含有せしめることが好ましい。
【００４０】
本発明に用いられる水溶性ジルコニウム化合物として、酢酸ジルコニウム、硝酸ジルコニウム、塩基性炭酸ジルコニウム、水酸化ジルコニウム、炭酸ジルコニウム・アンモニウム、炭酸ジルコニウム・カリウム、硫酸ジルコニウム、フッ化ジルコニウム、塩化ジルコニウム、塩化ジルコニウム八水和物、オキシ塩化ジルコニウム、ヒドロキシ塩化ジルコニウム等が挙げられる。これら水溶性ジルコニウム化合物の中でも、酢酸ジルコニウム（酢酸ジルコニル）、オキシ塩化ジルコニウムは特に好ましい。
【００４１】
水溶性アルミニウム化合物としては例えば、無機塩としては塩化アルミニウムまたはその水和物、硫酸アルミニウムまたはその水和物、アンモニウムミョウバン等が知られている。更に、無機系の含アルミニウムカチオンポリマーである塩基性ポリ水酸化アルミニウム化合物が知られている。
【００４２】
これらの水溶性アルミニウム化合物の中でも、インク受容層を形成する塗布液に安定に添加できるものが好ましく、塩基性ポリ水酸化アルミニウム化合物が好ましく用いられる。この化合物は、主成分が下記の式１、２または３で示され、例えば［Ａｌ６（ＯＨ）１５］３＋、［Ａｌ８（ＯＨ）２０］４＋、［Ａｌ１３（ＯＨ）３４］５＋、［Ａｌ２１（ＯＨ）６０］３＋等のような塩基性で高分子の多核縮合イオンを安定に含んでいる水溶性のポリ水酸化アルミニウムである。
【００４３】
［Ａｌ２（ＯＨ）ｎＣｌ６−ｎ］ｍ                        ・・式１
［Ａｌ（ＯＨ）３］ｎＡｌＣｌ３                      ・・式２
Ａｌｎ（ＯＨ）ｍＣｌ（３ｎ−ｍ）    ０＜ｍ＜３ｎ        ・・式３
【００４４】
これらのものは、多木化学（株）よりポリ塩化アルミニウム（ＰＡＣ）の名で水処理剤として、浅田化学工業（株）よりポリ水酸化アルミニウム（Ｐａｈｏ）の名で、また、（株）理研グリーンよりピュラケムＷＴの名で、また他のメーカーからも同様の目的を持って市販されており、各種グレードのものが容易に入手できる。本発明ではこれらの市販品をそのままでも使用できる。
【００４５】
上記した水溶性多価金属化合物の含有量は、インク受容層が含有する無機微粒子に対して０．１〜１０質量％の範囲が好ましい。
【００４６】
インク受容層には、更に着色染料、着色顔料、紫外線吸収剤、酸化防止剤、顔料の分散剤、消泡剤、レベリング剤、防腐剤、蛍光増白剤、粘度安定剤、ｐＨ調節剤等の公知の各種添加剤を添加することもできる。これら各種添加剤は無機微粒子と親水性バインダーを含有する混合液中に含有せしめても良いし、真珠光沢顔料分散液に含有せしめても良いが、混合液中に含有せしめることが好ましい。また、本発明に用いる混合液のｐＨは３．３〜６．５の範囲が好ましく、特に３．５〜５．５の範囲が好ましい。
【００４７】
また、インク受容層には、チオエーテル化合物、カルボヒドラジド及びその誘導体を含有させることによって印字後の保存性を改良することができる。これらについても混合液中に含有せしめても良いし、真珠光沢顔料分散液に含有せしめても良いが、混合液中に含有せしめることが好ましい。
【００４８】
本発明で用いられるカルボヒドラジド誘導体は、同一分子中に同構造を一つまたは二つ以上有する化合物であっても、あるいは同構造を分子主鎖または側鎖に有するポリマーであってもよい。
【００４９】
本発明に用いられるチオエーテル化合物には、硫黄原子の両側に芳香族基が結合した芳香族チオエーテル化合物、硫黄原子を挟んだ両端にアルキル基を有する脂肪族チオエーテル化合物等がある。これらの中でも特に親水性基を有する脂肪族チオエーテル化合物が好ましい。
【００５０】
尚これらの化合物は既知の合成法や、特開２００２−３２１４４７号公報、特開２００３−４８３７２号公報に記載の合成法等を参考に合成できる。また、一部の化合物については、市販の化成品をそのまま使用することができる。
【００５１】
本発明において、塗布直前に、少なくとも無機微粒子と親水性バインダーを含有する混合液と、真珠光沢顔料分散をインライン混合することで得られた最終的なインク受容層の塗布液を支持体上に塗布する方法としては、特に限定されず、公知の塗布方法を用いることができる。例えば、スライドビード方式、カーテン方式、エクストルージョン方式、エアナイフ方式、ロールコーティング方式、ケッドバーコーティング方式等がある。上記塗布方式の中でも、特に前計量タイプであるスライドビード方式、カーテン方式、エクストルージョン方式が好ましく用いられる。
【００５２】
本発明により得られるインクジェット記録材料は、支持体上に、無機微粒子を主体に含有し、親水性バインダー、該親水性バインダーの硬膜剤及び真珠光沢顔料を含有する少なくとも１層のインク受容層を有するが、更にインク受容層を追加しても良いし、中間層、保護層等を有していても良い。
【００５３】
本発明に用いられるインクジェット記録材料の支持体としては、上質紙、アート紙、コート紙、キャスト塗被紙等の吸収性支持体や、基紙の少なくとも一方の面を樹脂で被覆した樹脂被覆紙や樹脂フィルム等の非吸収性支持体が挙げられ、光沢性の観点から非吸収性支持体であることが好ましく、特に基紙の少なくとも一方の面にポリオレフィン樹脂層を被覆したポリオレフィン樹脂被覆紙等が好ましい。これらの支持体の厚みは５０〜３００μｍ、好ましくは８０〜２６０μｍのものが用いられる。
【００５４】
本発明に好ましく用いられるポリオレフィン樹脂被覆紙支持体（以降、ポリオレフィン樹脂被覆紙と称す）について詳細に説明する。本発明に用いられるポリオレフィン樹脂被覆紙は、その含水率は特に限定しないが、カール性より好ましくは５．０〜９．０質量％の範囲であり、より好ましくは６．０〜９．０質量％の範囲である。ポリオレフィン樹脂被覆紙の含水率は、任意の水分測定法を用いて測定することができる。例えば、赤外線水分計、絶乾重量法、誘電率法、カールフィッシャー法等を用いることができる。
【００５５】
ポリオレフィン樹脂被覆紙を構成する基紙は、特に制限はなく、一般に用いられている紙が使用できるが、より好ましくは例えば写真用支持体に用いられているような平滑な原紙が好ましい。基紙を構成するパルプとしては天然パルプ、再生パルプ、合成パルプ等を１種もしくは２種以上混合して用いられる。この基紙には一般に製紙で用いられているサイズ剤、紙力増強剤、填料、帯電防止剤、蛍光増白剤、染料等の添加剤が配合される。
【００５６】
更に、表面サイズ剤、表面紙力剤、蛍光増白剤、帯電防止剤、染料、アンカー剤等が表面塗布されていてもよい。
【００５７】
また、基紙の厚みに関しては特に制限はないが、紙を抄造中または抄造後カレンダー等にて圧力を印加して圧縮する等した表面平滑性のよいものが好ましく、その坪量は３０〜２５０ｇ／ｍ２が好ましい。
【００５８】
基紙を被覆するポリオレフィン樹脂としては、低密度ポリエチレン、高密度ポリエチレン、ポリプロピレン、ポリブテン、ポリペンテン等のオレフィンのホモポリマーまたはエチレン−プロピレン共重合体等のオレフィンの２つ以上からなる共重合体及びこれらの混合物であり、各種の密度、溶融粘度指数（メルトインデックス）のものを単独にあるいはそれらを混合して使用できる。
【００５９】
また、ポリオレフィン樹脂被覆紙の樹脂中には、酸化チタン、酸化亜鉛、タルク、炭酸カルシウム等の白色顔料、ステアリン酸アミド、アラキジン酸アミド等の脂肪酸アミド、ステアリン酸亜鉛、ステアリン酸カルシウム、ステアリン酸アルミニウム、ステアリン酸マグネシウム等の脂肪酸金属塩、ヒンダードフェノール系化合物等の酸化防止剤、コバルトブルー、群青、セシリアンブルー、フタロシアニンブルー等のブルーの顔料や染料、コバルトバイオレット、ファストバイオレット、マンガン紫等のマゼンタの顔料や染料、蛍光増白剤、紫外線吸収剤等の各種の添加剤を適宜組み合わせて加えるのが好ましい。
【００６０】
ポリオレフィン樹脂被覆紙の主な製造方法としては、走行する基紙上にポリオレフィン樹脂を加熱溶融した状態で流延する、いわゆる押出コーティング法により製造され、基紙の両面が樹脂により被覆される。また、樹脂を基紙に被覆する前に、基紙にコロナ放電処理、火炎処理等の活性化処理を施すことが好ましい。樹脂被覆層の厚みとしては、５〜５０μｍが適当である。
【００６１】
本発明に用いられる支持体のインク受容層が塗設される側には、下引き層を設けるのが好ましい。この下引き層は、インク受容層が塗設される前に、予め支持体の表面に塗布乾燥されたものである。この下引き層は、皮膜形成可能な水溶性ポリマーやポリマーラテックス等を主体に含有する。好ましくは、ゼラチン、ポリビニルアルコール、ポリビニルピロリドン、水溶性セルロース等の水溶性ポリマーであり、特に好ましくはゼラチンである。これらの水溶性ポリマーの付着量は、１０〜５００ｍｇ／ｍ２が好ましく、２０〜３００ｍｇ／ｍ２がより好ましい。更に、下引き層には、他に界面活性剤や硬膜剤を含有するのが好ましい。支持体に下引き層を設けることによって、インク受容層塗布時のひび割れ防止に有効に働き、均一な塗布面が得られる。
【００６２】
本発明における支持体にはインク受容層を有する側と支持体に対して反対側には、カール防止や印字直後に重ね合わせた際のくっつきやインク転写を更に向上させるために種々の種類のバック層を設けてもよい。
【実施例】
【００６３】
以下、実施例により本発明を詳しく説明するが、本発明の内容は実施例に限られるものではない。尚、部及び％は質量基準である。
【００６４】
（実施例１）
＜ポリオレフィン樹脂被覆紙の作製＞
広葉樹晒クラフトパルプ（ＬＢＫＰ）と広葉樹晒サルファイトパルプ（ＬＢＳＰ）の１：１混合物をカナディアン  スタンダード  フリーネスで３００ｍｌになるまで叩解し、パルプスラリーを調製した。これにサイズ剤としてアルキルケテンダイマーを対パルプ０．５％、強度剤としてポリアクリルアミドを対パルプ１．０％、カチオン化澱粉を対パルプ２．０％、ポリアミドエピクロロヒドリン樹脂を対パルプ０．５％添加し、水で希釈して０．２％スラリーとした。このスラリーを長網抄紙機で坪量１７０ｇ／ｍ２になるように抄造し、乾燥調湿してポリオレフィン樹脂被覆紙の基紙とした。抄造した基紙に、密度０．９１８ｇ／ｃｍ３の低密度ポリエチレン１００％の樹脂に対して、１０％のアナターゼ型チタンを均一に分散したポリエチレン樹脂組成物を３２０℃で溶融し、厚さ３５μｍになるように押出被覆し、微粗面加工されたクーリングロールを用いて押出被覆し表面とした。もう一方の面には密度０．９６２ｇ／ｃｍ３の高密度ポリエチレン樹脂７０部と密度０．９１８ｇ／ｃｍ３の低密度ポリエチレン樹脂３０部のブレンド樹脂組成物を同様に３２０℃で溶融し、厚さ３０μｍになるように押出コーティングし、粗面加工されたクーリングロールを用いて押出被覆し裏面とした。
【００６５】
上記ポリオレフィン樹脂被覆紙の表面に高周波コロナ放電処理を施した後、下記組成の下引き層をゼラチンが５０ｍｇ／ｍ２となるように塗布乾燥して支持体を作製した。
【００６６】
＜下引き層＞
石灰処理ゼラチン                                                  １００部
スルフォコハク酸−２−エチルヘキシルエステル塩                        ２部
クロム明ばん                                                        １０部
【００６７】
上記のようにして作製したポリオレフィン樹脂被覆紙の下引き層を設けた面に、下記組成の混合液１と真珠光沢顔料分散液１を塗布直前にインライン混合したインク受容層塗布液１を支持体に接するインク受容層（以下インク受容層Ａとする）の塗布液とし、更に下記組成のインク受容層塗布液２をインク受容層Ａの上に塗設するインク受容層（以下インク受容層Ｂとする）の塗布液としてスライドビード塗布装置で重層塗布し、塗布後、１０℃で２０秒間冷却後、３０〜５５℃の加熱空気を吹き付けて乾燥し、実施例１のインクジェット記録材料を作製した。混合液１及びインク受容層塗布液２は４０℃で１２時間経時した後のものを用い、塗布する際には、それぞれ塗布直前に濾過精度５０μｍのカートリッジフィルターを装着した濾過装置に通した。混合液１に対しては真珠光沢顔料分散液１をインラインミキサーにて混合し、スライドビード塗布装置に送液した。このようにして得られた実施例１のインクジェット記録材料のインク受容層塗布液１における混合液１の乾燥塗布量は６．９ｇ／ｍ２であり、インク受容層Ａが含有する真珠光沢顔料の乾燥塗布量は１．４ｇ／ｍ２である。またインク受容層塗布液２の乾燥塗布量は１６．７ｇ／ｍ２である。
【００６８】
＜気相法シリカ分散液１の作製＞
水にジメチルジアリルアンモニウムクロライドホモポリマー（分子量９０００）４部と気相法シリカ（平均一次粒径７ｎｍ、ＢＥＴ法による比表面積３００ｍ２／ｇ）１００部を添加し予備分散液を作製した後、高圧ホモジナイザー処理して、固形分濃度２０％の気相法シリカ分散液を作製した。気相法シリカの平均二次粒子径は１３５ｎｍであった。
【００６９】
＜真珠光沢顔料分散液１の作製＞
水に真珠光沢顔料（日本光研工業（株）製、ＭＭ−１００Ｒ）を添加し予備分散液を作製した後、７００ｒｐｍで５分間プロペラ撹拌して、固形分濃度１０％の真珠光沢顔料分散液を作製した。真珠光沢顔料分散液のｐＨは７．５であった。
【００７０】
＜混合液１＞
気相法シリカ分散液１                （気相法シリカの固形分として）１００部
ホウ酸                                                                ４部
ポリビニルアルコール                                                ２３部
（ケン化度８８％、平均重合度３５００）
【００７１】
＜インク受容層塗布液２＞
気相法シリカ分散液１                （気相法シリカの固形分として）１００部
ホウ酸                                                                ４部
ポリビニルアルコール                                                ２３部
（ケン化度８８％、平均重合度３５００）
【００７２】
（実施例２）
実施例１の真珠光沢顔料分散液１に代えて下記真珠光沢顔料分散液２を用いる以外は実施例１と同様に塗布を行い、実施例２のインクジェット記録材料を作製した。
【００７３】
＜真珠光沢顔料分散液２の作製＞
水に真珠光沢顔料（日本光研工業（株）製、ＭＭ−１００Ｒ）を添加し、さらにｐＨ調整剤として３０％酢酸溶液を適量添加し予備分散液を作製した後、７００ｒｐｍで５分間プロペラ撹拌して、固形分濃度２５％、ｐＨ５．５の真珠光沢顔料分散液を作製した。
【００７４】
（実施例３）
実施例１の真珠光沢顔料分散液１に代えて下記真珠光沢顔料分散液３を用い、濾過装置のカートリッジフィルターを濾過精度が７０μｍのものに代えた以外は実施例１と同様に塗布を行い、実施例３のインクジェット記録材料を作製した。
【００７５】
＜真珠光沢顔料分散液３の作製＞
水に真珠光沢顔料（日本光研工業（株）製、ＭＢ−１００ＲＦ）を添加し、さらにｐＨ調整剤として３０％酢酸溶液を適量添加し予備分散液を作製した後、７００ｒｐｍで５分間プロペラ撹拌して、固形分濃度１０％、ｐＨ４．５の真珠光沢顔料分散液を作製した。
【００７６】
（実施例４）
実施例１の真珠光沢顔料分散液１に代えて下記真珠光沢顔料分散液４を用い、濾過装置のフィルターを濾過精度を１２０μｍのものに代えた以外は実施例１と同様に塗布を行い、実施例４のインクジェット記録材料を作製した。
【００７７】
＜真珠光沢顔料分散液４の作製＞
水に真珠光沢顔料（日本光研工業（株）製、ＭＥ−１００Ｒ）を添加し、さらにｐＨ調整剤として３０％酢酸溶液を適量添加し予備分散液を作製した後、７００ｒｐｍで５分間プロペラ撹拌して、固形分濃度１０％、ｐＨ４．５の真珠光沢顔料分散液を作製した。
【００７８】
（比較例１）
実施例１の真珠光沢顔料分散液１のインラインミキサーによる混合を止め、インク受容層塗布液１を下記インク受容層塗布液３に代え、乾燥塗布量を８．３ｇ／ｍ２となるようにインク受容層Ａを設けた以外は実施例１と同様にして比較例１のインクジェット記録材料を得た。
【００７９】
＜インク受容層塗布液３＞
気相法シリカ分散液１                （気相法シリカの固形分として）１００部
ホウ酸                                                                ４部
ポリビニルアルコール                                                ２３部
（ケン化度８８％、平均重合度３５００）
真珠光沢顔料分散液１              （真珠光沢顔料の固形分として）２６．５部
【００８０】
（比較例２）
実施例３の真珠光沢顔料分散液３のインラインミキサーによる混合を止め、インク受容層塗布液１を下記インク受容層塗布液４に代え、乾燥塗布量を８．３ｇ／ｍ２となるようにインク受容層Ａを設けた以外は実施例３と同様にして比較例２のインクジェット記録材料を得た。
【００８１】
＜インク受容層塗布液４＞
気相法シリカ分散液１                （気相法シリカの固形分として）１００部
ホウ酸                                                                ４部
ポリビニルアルコール                                                ２３部
（ケン化度８８％、平均重合度３５００）
真珠光沢顔料分散液３              （真珠光沢顔料の固形分として）２６．５部
【００８２】
（比較例３）
実施例４の真珠光沢顔料分散液４のインラインミキサーによる混合を止め、インク受容層塗布液１を下記インク受容層塗布液５に代え、乾燥塗布量を８．３ｇ／ｍ２となるようにインク受容層Ａを設けた以外は実施例４と同様にして比較例３のインクジェット記録材料を得た。
【００８３】
＜インク受容層塗布液５＞
気相法シリカ分散液１                （気相法シリカの固形分として）１００部
ホウ酸                                                                ４部
ポリビニルアルコール                                                ２３部
（ケン化度８８％、平均重合度３５００）
真珠光沢顔料分散液４              （真珠光沢顔料の固形分として）２６．５部
【００８４】
上記のようにして作製したインクジェット記録材料について下記の評価を行った。その結果を表１に示す。
【００８５】
＜塗布安定性＞
インクジェット記録材料の作製時の塗布安定性を、下記の基準で評価した。
○：フィルター閉塞が発生しにくく、安定して塗布が可能である。
×：フィルター閉塞が発生しやすく、インクジェット記録材料の安定した製造が困難。
【００８６】
＜表面欠陥＞
記録材料のインク受容層塗布面目視で観察し、下記の基準で評価した。
◎：表面欠陥が認められない。良好な塗布面を形成。
○：微小な表面欠陥が僅かに認められるが、実用上問題なし。
△：凝集物に起因する微小な表面欠陥が認められる。
×：表面に凝集物に起因する割れや塗布筋が多数認められる。
【００８７】
＜真珠光沢感評価＞
記録材料の未印字部の光沢性を斜光で観察し、下記の基準で評価した。
◎：非常に高度な真珠光沢感を有する。
○：◎には劣るが真珠光沢感を有する。
×：真珠光沢感が劣る。
【００８８】
【表１】
0005580571.tif 000002
【００８９】
上記の結果から、本発明のインクジェット記録材料の製造方法は、塗布安定性に優れ、表面欠陥の発生を防止し面質が良好で、真珠光沢感の優れたインクジェット記録材料を製造することができる。比較例１〜３は塗布液経時で発生する凝集物等を濾過装置による除去することが可能であるが、粒子径の大きな真珠光沢顔料も濾過装置により捕捉されやすくなるため、フィルター閉塞による塗布液の安定供給ができなくなり、塗布安定性や表面欠陥の改善が十分でなく、また真珠光沢顔料が捕捉されることにより真珠光沢感が低下した。
【符号の説明】
【００９０】
１、３  貯留釜
７  濾過装置
８  インラインミキサー
９  塗布装置
【図１】
0005580571.tif 000003